(57)【要約】    【課題】  室温付近の低温から、融点または分解点付近の高温までの温度域において、自発的に、広い面積で均一なホメオトロピック配向を示し、配向欠陥等を発現しないディスコティック液晶膜を提供する。    【解決手段】  ディスコティック液晶膜は、化学式(１)【化１】2006241124.tif 000014（式(１)中、Ｒ−は直鎖、分岐鎖もしくは環状の炭化水素基、またはポリ（オキシエチレン）基、−Ｍ−は２価の金属）で表されるポルフィラジン系のホメオトロピック配向化合物を含有しており、膜状に形成されて自発的にホメオトロピック配向を示している。【選択図】          なし。【特許請求の範囲】
【請求項１】
下記化学式(１)
【化１】
2006241124.tif 000009
（式(１)中、Ｒ−は直鎖、分岐鎖もしくは環状の炭化水素基、またはポリ（オキシエチレン）基、−Ｍ−は２価の金属）
で表されることを特徴とするポルフィラジン系のホメオトロピック配向化合物。
【請求項２】
前記化学式(１)中、Ｒ−は、炭素数４〜３０の直鎖アルキル基であることを特徴とする請求項１に記載のポルフィラジン系のホメオトロピック配向化合物。
【請求項３】
下記化学式(１)
【化２】
2006241124.tif 000010
（式(１)中、Ｒ−は直鎖、分岐鎖もしくは環状の炭化水素基、またはポリ（オキシエチレン）基、−Ｍ−は２価の金属）
で表されるポルフィラジン系のホメオトロピック配向化合物を含有しており、膜状に形成されて自発的にホメオトロピック配向を示していることを特徴とするディスコティック液晶膜。
【請求項４】
下記化学式(１)
【化３】
2006241124.tif 000011
（式(１)中、Ｒ−は直鎖、分岐鎖もしくは環状の炭化水素基、またはポリ（オキシエチレン）基、−Ｍ−は２価の金属）
で表されるポルフィラジン系のホメオトロピック配向化合物を含有しており膜状に形成されて自発的にホメオトロピック配向を示しているディスコティック液晶膜が、基板上に付されていることを特徴とする導電体。
【請求項５】
下記化学式(１)
【化４】
2006241124.tif 000012
（式(１)中、Ｒ−は直鎖、分岐鎖もしくは環状の炭化水素基、またはポリ（オキシエチレン）基、−Ｍ−は２価の金属）
で表されるポルフィラジン系のホメオトロピック配向化合物を含有しており膜状に形成されて自発的にホメオトロピック配向を示しているディスコティック液晶膜が、基板上に付されていることを特徴とする半導体。
【請求項６】
下記化学式(１)
【化５】
2006241124.tif 000013
（式(１)中、Ｒ−は直鎖、分岐鎖もしくは環状の炭化水素基、またはポリ（オキシエチレン）基、−Ｍ−は２価の金属）
で表されるポルフィラジン系のホメオトロピック配向化合物を含有しており膜状に形成されて自発的にホメオトロピック配向を示しているディスコティック液晶膜が、基板上で電導体または半導体を形成しており、該電導体または半導体が、組み込まれていることを特徴とする電子デバイス。
【請求項７】
太陽電池、有機エレクトロルミネッセンス用電荷輸送層、有機レーザー発光用電荷注入層、商品タグ、気体センサー、光学的記憶媒体、撮像素子用光伝導材のいずれかであることを特徴とする請求項６に記載の電子デバイス。
【発明の詳細な説明】
【技術分野】
【０００１】
本発明は、有機電子デバイスに組み込まれる電導体や半導体の原材として用いられるディスコティック液晶膜に関するものである。
【背景技術】
【０００２】
液晶には、ディスプレイに汎用されている棒状分子のネマティック液晶のほか、円盤状分子のディスコティック液晶が知られている。
【０００３】
ディスコティック液晶は、導電性または半導電性を示すものである。図１で示す模式図のように、π電子を有しあたかも円盤のような平面分子(a)が、それのπ軌道をオーバーラップさせつつ積み重なって分子配向した一次元カラム(b)を形成し、それの多数が、カラム軸を垂直方向に向いたまま水平方向へ集まって膜状になり、ディスコティックカラムナー液晶(c)が、形成される。
【０００４】
ディスコティック液晶は、分子配向した一次元カラム(b)内でオーバーラップしているπ軌道により、電荷移動が可能なワイヤーを形成しているので、電荷輸送等に有利である。そのため、ディスコティック液晶は、可撓性有機電子デバイスの原材として有望である。
【０００５】
しかし、一般にディスコティック液晶は極めて粘性が高い。そのため、比較的高温でなければ基板上に薄膜を作製できない。さらに、同図(e)のように平面分子が基板面に対して垂直に積み重なった完璧なホメオトロピック配向を、自発的に示し難い。そのため同図(d)のように、配向欠陥を発現したり、分割されたポリドメインを生じたりして、電荷輸送等を妨げてしまうという問題がある。
【０００６】
例えば非特許文献１に記載のヘキサベンゾコロネン系のディスコティック液晶は、自発的にホメオトロピック配向を示さない。非特許文献２にオクタキス(３,４−ジアルコキシフェノキシ)フタロシアニナート銅(II)錯体が記載され、非特許文献３にアルキルチオエーテル基含有トリフェニレン誘導体が記載されており、いずれも、高温域においてのみ、自発的にホメオトロピック配向を示すディスコティック液晶となるものである。
【０００７】
室温程度の低温域でも、自発的にホメオトロピック配向を示すディスコティック液晶が望まれていた。
【０００８】
【非特許文献１】S.Ito, M.Wehmeier, J.D.Brand, C.Kubel, R.Epsch, J.P.Rabe, K.Mullen, Chem.Eur.J., 6, 23, 4327-4342(2000)
【非特許文献２】K.Hatsusaka, K.Ohta, I.Yamamoto and H.Shirai, J. Mater Chem., 11, 423-433(2001)
【非特許文献３】D.Adam, P.Schuhmacher, J.Simmere, L.Haussling, K.Siemensmeyer, K.H.Etzbach, H.Ringsdorf and D.Haarer, Nature, 371, 141-143(1994)
【発明の開示】
【発明が解決しようとする課題】
【０００９】
本発明は前記の課題を解決するためになされたもので、室温付近の低温から、融点または分解点付近の高温までの温度域において、自発的に、広い面積で均一なホメオトロピック配向を示して、配向欠陥等を発現しないディスコティック液晶膜、それを用いた電導体・半導体、および電子デバイスを提供することを目的とする。
【課題を解決するための手段】
【００１０】
前記の目的を達成するためになされた特許請求の範囲の請求項１に記載されたポルフィラジン系のホメオトロピック配向化合物は、
下記化学式(１)
【化１】
2006241124.tif 000002
（式(１)中、Ｒ−は直鎖、分岐鎖もしくは環状の炭化水素基、またはポリ（オキシエチレン）基、−Ｍ−は２価の金属）
で表されることを特徴とする。
【００１１】
−Ｍ−は、２価の銅またはコバルトであることが好ましい。Ｒ−は、飽和であっても不飽和であってもよく、脂肪族基であっても芳香族基であってもよい。
【００１２】
請求項２に記載されたポルフィラジン系のホメオトロピック配向化合物は、化学式(１)中、Ｒ−は、炭素数４〜３０の直鎖アルキル基であることを特徴とする。
【００１３】
このポルフィラジン系の化合物は、有機溶媒への優れた溶解性を有している。
【００１４】
同じく請求項３に記載されたディスコティック液晶膜は、前記化学式(１)で表されるポルフィラジン系の化合物を含有しており、膜状に形成されて自発的にホメオトロピック配向を示していることを特徴とする。
【００１５】
ディスコティック液晶膜は、このポルフィラジン系の化合物、またはそれを有機溶媒に溶解させた組成物で、均一に製膜したものである。その際、広い面積で自発的に均質なホメオトロピック配向を示す。室温近傍から融点または分解点近傍までの広範な温度域で、自発的に完璧なホメオトロピック配向を示すものであることが好ましい。
【００１６】
ポルフィラジン系の化合物は、大きなπ共役系を構成している平面のポルフィラジン環をコア骨格として、有している。そのため一次元カラムでのπ軌道の重なりが大きくなっているので、ディスコティック液晶膜は、電荷移動が有利となる。
【００１７】
この化合物は、コア骨格のポルフィラジン環の周辺に、ヘテロ原子である酸素−Ｏ−を有している。前記非特許文献１に記載されているようなヘテロ原子を有しないヘキサベンゾコロネン系のディスコティック液晶が自発的にホメオトロピック配向を示さないことと、前記非特許文献２および３に記載されているようなヘテロ原子を有するフタロシアニナート銅(II)錯体やトリフェニレン誘導体が自発的にホメオトロピック配向を示すこととを考慮すると、ポルフィラジン系の化合物中のこのようなヘテロ原子−Ｏ−が自発的にホメオトロピック配向を発現させる重要な要因となっていると考えられる。さらにポルフィラジン系の化合物がそのコア骨格の周辺に十分に長い側鎖Ｒ−を有していることにより、このディスコティック液晶膜は、適当な液晶性を示していると考えられる。
【００１８】
また、このディスコティック液晶膜は、室温近傍から融点または分解点近傍までの広範な温度域で、相転移を起こさない。
【００１９】
ポルフィラジン系の化合物を簡便にかつ大量に合成することができるので、ディスコティック液晶膜は、生産性がよい。
【００２０】
同じく請求項４に記載された導電体は、前記式(１)で表されるポルフィラジン系のホメオトロピック配向化合物を含有しており膜状に形成されて自発的にホメオトロピック配向を示しているディスコティック液晶膜が、基板上に付されていることを特徴とする。
【００２１】
同じく請求項５に記載された半導体は、前記式(１)で表されるポルフィラジン系のホメオトロピック配向化合物を含有しており膜状に形成されて自発的にホメオトロピック配向を示しているディスコティック液晶膜が、基板上に付されていることを特徴とする。
【００２２】
同じく請求項６に記載された電子デバイスは、前記式(１)で表されるポルフィラジン系のホメオトロピック配向化合物を含有しており膜状に形成されて自発的にホメオトロピック配向を示しているディスコティック液晶膜が、基板上で電導体または半導体を形成しており、該電導体または半導体が、組み込まれていることを特徴とする。
【００２３】
この電導体や半導体は、ポルフィラジン系の化合物やそれが含有された組成物を、例えば印刷、スピンコート、キャスティング、塗布、または噴霧することにより、得られる。
【００２４】
同じく請求項７に記載された電子デバイスは、太陽電池、有機エレクトロルミネッセンス用電荷輸送層、有機レーザー発光用電荷注入層、商品タグ、気体センサー、光学的記憶媒体、撮像素子用光伝導材のいずれかであることを特徴とする。
【００２５】
太陽電池は、半導性のディスコティック液晶膜が組み込まれたもので、この膜で光が吸収され励起子が発生して電荷移動を引き起こす結果、光エネルギーを電気エネルギーへ変換するというものである。
【００２６】
有機エレクトロルミネッセン用電荷輸送層は、電導性のディスコティック液晶膜であって、発光層と共に積層されて有機エレクトロルミネッセンスの光源を形成するものである。これに電圧が印加されると蛍光する。
【００２７】
有機レーザー発光用電荷注入層は、電導性のディスコティック液晶膜であって、電荷輸送層と発色層との間に挿入され、駆動電圧を低減させるものである。
【００２８】
商品タグは、半導性のディスコティック液晶膜が組み込まれたもので、印刷可能な有機薄膜トランジスタとして情報を書き込むことができるというものである。
【００２９】
気体センサーは、半導性のディスコティック液晶膜が組み込まれたもので、この液晶膜表面に櫛形電極を形成し、液晶半導体層の暗電流が、ガスや臭いの気体分子の吸着によって変化することにより、ガスや臭いの濃度の検知を行うというものである。
【００３０】
光学的記憶媒体は、半導性のディスコティック液晶膜が付されたもので、ホールバーニング分光法により、高密度の情報の書き込みと読み取りを行うというものである。
【００３１】
撮像素子用光伝導材は、半導性のディスコティック液晶膜が組み込まれたもので、光の三原色のそれぞれにのみ応答する光伝導膜として液晶膜を用いることにより、超小型放送用テレビカメラを実現するものである。
【００３２】
この電子デバイスは、ディスコティック液晶膜を薄くしても、優れた電導性または半導性を示す。
【発明の効果】
【００３３】
ディスコティック液晶膜は、広い面積で自発的に均一なホメオトロピック配向を示している。しかも、ディスコティック液晶膜は、配向欠陥やポリドメインを生じていないので、電荷輸送特性等が優れている。ディスコティック液晶膜は、低コストで簡便かつ大量に得ることができる。ディスコティック液晶膜は薄くても、優れた電導性または半導性を示す。そのため、このディスコティック液晶膜を基板上に有する電導体や半導体は素子として、電子デバイスに用いることができる。この電子デバイスは、小型化が可能なうえ、生産性がよく、経済的である。
【実施例】
【００３４】
以下、本発明の実施例を詳細に説明するが、本発明の範囲はこれらの実施例に限定されるものではない。
【００３５】
下記化学反応式を参照しながら、前記化学式(１)で示されるポルフィラジン系の化合物の合成の一例を説明する。
【００３６】
【化２】
2006241124.tif 000003
【００３７】
始発物質である３,４−ジメトキシベンズアルデヒドを青酸カリウム(ＫＣＮ)存在下でベンゾイン縮合させ３,３',４,４'−テトラメトキシベンゾイン(２)とし、硫酸銅、ピリジン存在下で酸化させ３,３',４,４'−テトラメトキシベンジル(３)とし、臭化水素酸で脱メチル化して３,３',４,４'−テトラヒドロキシベンジル(４)へ誘導し、次いで所望の炭素数を有するハロゲン化アルキルと反応させてアルキル化して、３,３',４,４'−テトラキス(テトラアルキルオキシ)ベンジル誘導体(５)を得る。それとジアミノマレオニトリルとを反応させてピラジン化し、さらにＶＯＦ３で閉環させて１,４−ジアザトリフェニレン誘導体(７)を得る。それと塩化銅とを１，８−ジアザビシクロ[５,４,０]ウンデセ−７−エン（ＤＢＵ）存在下、１−ヘキサノール中で２０〜２４時間還流して、ポルフィラジン系化合物(１)を得る。
【００３８】
（実施例１〜４）
実施例１〜４は、テトラヒドロキシベンジル(４)と、炭素数８、１０、１２または１４であるハロゲン化アルキルとを反応させたこと以外は、同様にして、４種類のポルフィラジン系化合物(１ａ〜１ｄ)を合成した例である。
【００３９】
以下に、それの代表例として、テトラヒドロキシベンジル(４)と、炭素数１４であるブロモテトラデカンとを用いて、ポルフィラジン系化合物(１ｄ)を合成した具体例を実施例４に示す。
【００４０】
実施例４
３,３',４,４'−テトラメトキシベンゾイン(２)の合成
３００ｍｌ三ッ口フラスコに、３,４−ジメトキシベンズアルデヒド３０．０ｇ（１８０ｍｍｏｌ）、ＫＣＮ７．５０ｇ（１１５ｍｍｏｌ）、エタノール５０ｍｌおよび水５０ｍｌを入れ、３時間加熱還流した。反応溶液を、クロロホルムで抽出、水で洗浄、芒硝で乾燥後、溶媒を減圧留去した。カラムクロマトグラフィー（充填剤：シリカゲル，溶媒：クロロホルム，Ｒｆ＝０．２５）で精製を行い、黄色いシロップ状の液体の３,３',４,４'−テトラメトキシベンゾイン(２)を２０．２ｇ得た（収率６７％）。それの赤外吸収分光分析（I.R.）と1H−核磁気共鳴測定（1H-NMR）との分析データは、この構造を支持している。
I.R. (liquid film, cm-1):3450(OH), 2950, 2850(CH2), 1660(C=O), 1590, 1505(Ar), 1270.
1H-NMR (CDCl3, TMS) δ(ppm): 3.43〜4.50(m, 13H, -OCH3 and OH), 5.76〜7.46(m, 7H, Ar).
【００４１】
３,３',４,４'−テトラメトキシベンジル(３)の合成
３００ｍｌナスフラスコに、３,３',４,４'−テトラメトキシベンゾイン（２）の２０．０ｇ（６０．３ｍｍｏｌ）、硫酸銅・５水和物４５．０ｇ（１８０ｍｍｏｌ）、ピリジン１２０ｍｌおよび水８０ｍｌを入れ、１５時間加熱撹拌した。その後、冷水を入れ、反応溶液を冷却し、吸引濾過し、硫酸銅の青色が消えるまで、濾物を水で洗った。濾物をテトラヒドロフランで固液抽出し、黄色い結晶の３,３',４,４'−テトラメトキシベンジル(３)を９．７０ｇ得た（収率５０％）。その分析データは、この構造を支持している。
融点:２２３−２２４℃
I.R. (KBr, cm-1): 2950, 2850(CH2), 1660(C=O), 1590, 1510(Ar), 1270.
1H-NMR (CDCl3, TMS) δ(ppm): 3.88(s, 12H, -OCH3), 6.73〜7.50(m, 6H, Ar).
【００４２】
３,３',４,４'−テトラヒドロキシベンジル(４)の合成
３００ｍｌ三ッ口フラスコに、３,３',４,４'−テトラメトキシベンジル(３)の６．００ｇ（１８．１ｍｍｏｌ）、氷酢酸５０ｍｌおよび臭化水素酸５０ｍｌを入れ、１６時間加熱環流をした。反応溶液を室温まで冷却し、酢酸エチルで抽出、ＮａＯＨ水溶液で中和し、水で洗浄、芒硝で乾燥後、溶媒を減圧留去した。水で再結晶して精製し、黄色い固体の３,３',４,４'−テトラヒドロキシベンジル(４)を４．２３ｇ得た（収率８４％）。その分析データは、この構造を支持している。
I.R. (KBr, cm-1): 3350(OH), 1650(C=O), 1595, 1510(Ar), 1300.
【００４３】
３,３',４,４'−テトラキス(テトラデシルオキシ)ベンジル(５ｄ)の合成
３００ｍｌ三ッ口フラスコに、３,３',４,４'−テトラヒドロキシベンジル(４)の１．５０ｇ（５．４７ｍｍｏｌ）、１−ブロモテトラデカン９．９８ｇ（３６．０ｍｍｏｌ）、無水炭酸カリウム４．３２ｇ（３１．３ｍｍｏｌ）およびＮ，Ｎ−ジメチルアセトアミド４０ｍｌを入れ、７０℃で７時間撹拌した。クロロホルムで抽出、水で洗浄、芒硝で乾燥した。自然濾過した後、溶媒を留去した。酢酸エチルで１回、次いでｎ−へキサンで１回再結晶を行い、白色固体の３,３',４,４'−テトラキス(テトラデシルオキシ)ベンジル(５ｄ)を４．１８ｇ得た（収率７２％）。その分析データは、この構造を支持している。
融点：９５℃
I.R. (KBr, cm-1): 2930, 2860(CH2), 1670(C=O), 1590, 1510(Ar), 1270.
1H-NMR (CDCl3, TMS) δ(ppm): 0.87(t, 12H), 1.29〜1.81 (m, 72H), 4.00(t, 8H), 6.64〜7.74(m, 6H).
【００４４】
２,３−ジシアノ−５,６−ビス(３,４−ジテトラデシルオキシフェニル)ピラジン(６ｄ)の合成
３００ｍｌ三ッ口フラスコに、３,３',４,４'−テトラキス(テトラデシルオキシ)ベンジル(５ｄ)の４．２０ｇ（３．９６ｍｍｏｌ）、ジアミノマレオニトリル０．６３０ｇ（５．８３ｍｍｏｌ）および酢酸１００ｍｌを入れ、２４時間加熱還流した。クロロホルムで抽出、水で洗浄、芒硝で乾燥後、溶媒を減圧留去した。カラムクロマトグラフィー（充填剤：シリカゲル，溶媒：クロロホルム，Ｒｆ＝０．９０）と、アセトンによる再結晶精製とを行い、黄色粉末の２,３−ジシアノ−５,６−ビス(３,４−ジテトラデシルオキシフェニル)ピラジン(６ｄ)を３．１６ｇ得た（収率７１％）。その分析データは、この構造を支持している。
融点：７５℃
I.R. (KBr, cm-1): 2920, 2860(CH2), 2230(CN), 1580, 1490(Ar), 1460.
1H-NMR (CDCl3, TMS) δ(ppm): 0.87(t, 12H), 1.24 (m, 72H), 3.80(t, 4H), 3.93(t, 4H), 6.52-7.02(m, 6H).
【００４５】
２,３−ジシアノ−６,７,１０,１１−テトラキス(テトラデシルオキシ)−１,４−ジアザトリフェニレン(７ｄ)の合成
２００ｍｌナスフラスコに、２,３−ジシアノ−５,６−ビス(３,４−ジテトラデシルオキシフェニル)ピラジン(６ｄ)の３．００ｇ（２．６５ｍｍｏｌ）および乾燥ジクロロメタン５５ｍｌを入れ、溶解するまで撹拌した。溶解した後、ＶＯＦ３の０．８９５ｇ（７．２２ｍｍｏｌ）およびＢＦ３−Ｅｔ２Ｏの０．７１８ｇ（７．２２ｍｍｏｌ）を入れ、１．５時間室温で撹拌した。その後、５％クエン酸を加え１０分撹拌した。ジクロロメタンで抽出し、水で洗浄、芒硝で乾燥後、自然濾過を行い、溶媒を留去した。カラムクロマトグラフィー（充填剤：シリカゲル，溶媒：  クロロホルム:ｎ−ヘキサン＝５:２，Ｒｆ＝０．６８）を行った。その後、アセトンで２回、酢酸エチルで２回、ｎ−へキサンで１回再結晶を行い、黄色固体の２,３−ジシアノ−６,７,１０,１１−テトラキス(テトラデシルオキシ)−１,４−ジアザトリフェニレン(７ｄ)を０．９９１ｇ得た（収率３３％）。それのI.R.と1H-NMRと元素分析との分析データは、この構造を支持している。
融点：６８．８℃、透明点：２２４．２℃
I.R. (KBr, cm-1): 2920, 2845(CH2), 2227(CN), 1600, 1520(Ar), 1450.
1H-NMR (CDCl3, TMS) δ(ppm): 0.87(t, 12H), 1.27 (m, 72H), 4.30(t, 8H),7.71〜8.47(m, 4H).
元素分析: 実測値(計算値) N 4.95(4.96) C 78.37(78.67) H 10.43(10.71).
【００４６】
テトラキス[２,３,６,７−テトラキス(テトラデシルオキシ)]ジアザトリフェニレノテトラピラジノシアニナート銅(II)  (１ｄ)の合成
５０ｍｌ三ッ口フラスコに、２,３−ジシアノ−６,７,１０,１１−テトラキス(テトラデシルオキシ)−１,４−ジアザトリフェニレン(７ｄ)の０．３００ｇ（０．２９５ｍｍｏｌ）、塩化銅０．０１２０ｇ（０．０８９９ｍｍｏｌ）、１−ヘキサノール３ｍｌおよびＤＢＵ７滴を入れ、２４時間加熱還流させた。その後、放冷しメタノールを注いだ。沈殿物を自然濾過し、この濾物をエタノール、アセトン、酢酸エチルで順次洗浄した。カラムクロマトグラフィー（充填剤：シリカゲル，溶媒：クロロホルム，Ｒｆ＝０．２５）と、日本分析工業社製のリサイクルＨＰＬＣ  ＬＣ−９１８を用いて精製を行い、茶色の液晶物質のポルフィラジン系化合物としてテトラキス[２,３,６,７−テトラキス(テトラデシルオキシ)]ジアザトリフェニレノテトラピラジノシアニナート銅(II)  (１ｄ)を７３．４ｍｇ得た（収率２３％）。それの元素分析とマトリックス支援レーザー脱離イオン化−飛行時間型質量分析（MALDI-TOF：TOF-Mass）と電子スペクトルとの分析データは、この構造を支持している。
分解温度：３５０℃
元素分析: 実測値 (計算値) N 4.57(4.89) C 77.15(77.58) H 10.94(10.56)
TOF-Mass: 実測値 (計算値) 4577.49(4582.71)
電子スペクトルデータ [nm (logε)]: 252 (5.13), 276 (5.12), 364 (4.79), ca.400 (sh), ca.488 (sh), 660 (4.73), 732 (5.05).
【００４７】
（比較例１〜４）
実施例１〜４のポルフィラジン系化合物(１ａ〜１ｄ)の直前前駆体である１,４−ジアザトリフェニレン誘導体(７ａ〜７ｄ)を夫々比較例１〜４とした。
【００４８】
（実施例および比較例の化合物の分析および物性評価）
実施例１〜４のポルフィラジン系化合物(１ａ〜１ｄ)と、比較例１〜４の１,４−ジアザトリフェニレン誘導体(７ａ〜７ｄ)との分析、および物性評価を行なった。
【００４９】
(１．質量分析および元素分析）
ポルフィラジン系化合物(１ａ〜１ｄ)と、１,４−ジアザトリフェニレン誘導体(７ａ〜７ｄ)とのMALDI-TOFの測定結果、および元素分析データを、表１にまとめて示す。
【００５０】
【表１】
2006241124.tif 000004
【００５１】
１,４−ジアザトリフェニレン誘導体(７ａ〜７ｄ)のクロロホルム溶液の電子吸収スペクトルのデータを、表２にまとめて示す。
【００５２】
【表２】
2006241124.tif 000005
【００５３】
これらの分析データは、実施例および比較例の化合物の構造を支持している。
【００５４】
（２．相転移挙動）
実施例１〜４のポルフィラジン系化合物(１ａ〜１ｄ)と比較例１〜４の１,４−ジアザトリフェニレン誘導体(７ａ〜７ｄ)との相転移温度と相転移エンタルピーを、表３にまとめて示す。
【００５５】
【表３】
2006241124.tif 000006
【００５６】
(2-a)  ポルフィラジン系化合物の相転移挙動
ポルフィラジン系化合物(１ａ〜１ｄ)は、表３から明らかなように、長鎖の長さに係わらず、室温から分解温度である約３４０〜３５０℃までの極めて広い温度領域で、ただ一つのテトラゴナルカラムナー(Coltet)相を示した。このように非常に高温の分解温度まで等方性液体を与えないという大変興味深い特性を有していた。
【００５７】
(2-b)  １,４−ジアザトリフェニレン誘導体の相転移挙動
一方、１,４−ジアザトリフェニレン誘導体(７ａ〜７ｄ)は、表３から明らかなように、いずれも室温から二つの結晶相(K)を経て、一つのヘキサゴナルカラムナーオーダード(Colho)相を示し、等方性液体(I.L.)へ転移する。１,４−ジアザトリフェニレン誘導体(７ａ〜７ｄ)は、アルコキシ基が炭素数８から１４へと順次増えて長鎖となるにつれ、融点と透明点とが直線的に低下するというものであった。また、同じくアルコキシ基が長鎖となるにつれて、液晶温度範囲が１,４−ジアザトリフェニレン誘導体(７ａ)での温度幅１８７℃から(７ｄ)での温度幅１５５℃へと縮小していた。
【００５８】
（３．実施例および比較例の化合物の液晶性評価）
(3-a)  ポルフィラジン系化合物の液晶性
ポルフィラジン系化合物(１ａ〜１ｄ)の加熱Ｘ線の測定データをまとめて表４に示す。
【００５９】
【表４】
2006241124.tif 000007
【００６０】
測定に用いたCCD/X線小角散乱装置(SAXS-CCD)は、その測定範囲が２θ＝０．４４〜１２°なので、スペーシング２００〜７．４Åの反射を測定することができる。
【００６１】
表４から明らかなように、ポルフィラジン系化合物(１ａ〜１ｄ)の全ての液晶相はいずれもテトラゴナルカラムナー(Coltet)相であることが分かった。ポルフィラジン系化合物(１ｃ)を例にとって説明すると、低角度側に２本の反射が観察された。これらのスペーシング比は１／√２：１／２となり、２Ｄテトラゴナル相特有のスペーシング比となっている。
【００６２】
なお、ポルフィラジン系化合物(１ｂ)について、別なＸ線回折装置により測定した結果も併せて示す。何れの結果も低角度側でほぼ一致していた。
【００６３】
(3-b)  １,４−ジアザトリフェニレン誘導体の液晶性
１,４−ジアザトリフェニレン誘導体(７ｃ)は、２３０℃にて偏光顕微鏡で観察したところ、木枝のような枝分かれしたテクスチャーが観察された。二つの枝の間の角度は約６０°であった。このようなテクスチャーはヘキサゴナルカラムナー(Colh)相特有のものである。
【００６４】
１,４−ジアザトリフェニレン誘導体(７ａ〜７ｄ)の加熱Ｘ線の測定データをまとめて表５に示す。
【００６５】
【表５】
2006241124.tif 000008
【００６６】
１,４−ジアザトリフェニレン誘導体(７ｂ)を例にして説明すると、表５から明らかなように、低角度側の３本の反射線のスペーシングがColh特有の１：１／√３：１／２の比を示すというものであった。さらに、分子間のスタッキング距離(h)に相当する鋭い反射が観察されたので、この液晶相はColho相と同定された。他の１,４−ジアザトリフェニレン誘導体(７ａ、７ｃ、７ｄ)の液晶相も同様にColho相であることが分かった。
【００６７】
公知のトリフェニレン系ディスコティック液晶は、それのコア骨格のトリフェニレン環の周辺に長鎖が６本延びているから、Colho相を示す。それに対し、１,４−ジアザトリフェニレン誘導体(７ａ〜７ｄ)は、トリフェニレン環の周りにアルコキシ基の長鎖が４本しか延びていないにもかかわらず、Colho相を示している。それのスタッキング距離が約３．５Åと短いためにインプレインダイマーが形成され、そのコアの周りを８本のアルコキシ長鎖が覆っているのであるとすれば、ダイマーの形成によりＺ＝２となっているはずである。しかし表５から明らかなように、格子内に分子が一つ(Ｚ≒１)しか存在しないから、ダイマーを形成していると考えられない。よって、１,４−ジアザトリフェニレン誘導体(７ａ〜７ｄ)は、カラム内でモノマーが自由回転し、コア構造の周辺をアルコキシ長鎖で覆うことで、Colho液晶相を発現していると考えられる。
【００６８】
なお、１,４−ジアザトリフェニレン誘導体(７ｂ)について別なＸ線回折装置により測定した結果も併せて示す。何れの結果もほぼ一致していた。
【００６９】
（４．実施例の化合物のホメオトロピック配向性の評価）
実施例の化合物が、基板上で自発的に完璧なホメオトロピック配向を示しているかについて評価した。
【００７０】
ホメオトロピック配向とは、図２(a)に示すように、基板に対して一次カラムが垂直に配向することである。したがって、ホメオトロピック配向を示す液晶相は、それのカラム軸に対して分子のコア構造面が垂直に並ぶColh相とColtet相のみである。直交ニコルの間で偏光顕微鏡観察を行なうと、ホメオトロピック配向を示すColh相とColtet相とは、真っ暗に見える。ホメオトロピック配向の他に暗視野を与えるのは、キュービック相、アモルファス状態のいずれかの場合である。それら三つのうち、ホメオトロピック配向している場合だけ、それの薄膜を引っ掻いて図２(b)に示すように配向を乱すことにより、複屈折が生じその部分が明るく見える。一方、キュービック相やアモルファス状態の場合はそれの薄膜を引っ掻いても、真っ暗なままである。
【００７１】
ポルフィラジン系化合物(１ａ〜１ｄ)をクロロホルムに溶解させ、夫々ガラス基板上にキャスティングして薄膜を作成し、偏光顕微鏡観察を行なった。ポルフィラジン系化合物(１ａ〜１ｄ)の薄膜を直交ニコルの間で観察した。
【００７２】
ポルフィラジン系化合物(１ａ)の薄膜は、極僅かに明視野を示した。このことから、ポルフィラジン系化合物(１ａ)は、ほぼ完璧なホメオトロピック配向を示すことが分かった。
【００７３】
ポルフィラジン系化合物(１ｄ)の薄膜は、完全な暗視野を示した。ポルフィラジン系化合物(１ｄ)の薄膜は、針で引っ掻いたときその部分だけ、図２(b)のように配向が乱れるため、明るく観察された。このことから、ポルフィラジン系化合物(１ｄ)の薄膜は、キュービック相でもアモルファス状態でもなく、配向欠陥がなく完璧に自発的なホメオトロピック配向を示していることが確認された。ポルフィラジン系化合物(１ｄ)の薄膜は、さらに加熱されると、分解温度より少し低い３００℃付近から徐々に薄膜にひび割れが生じたことから、室温から約３００℃までの広範な温度域で、完璧なホメオトロピック配向したまま、熱的に安定であることが分かった。
【００７４】
ポルフィラジン系化合物(１ｂ、１ｃ)の薄膜も同様に、室温から約３００℃までの広範な温度域で、完璧なホメオトロピック配向したまま、熱的に安定であった。
【００７５】
なお、分析に際し、I.R.測定にはフーリエ変換赤外分光光度計(FT-IR)  Nicolet NEXUS 670を用い、1H-NMR測定には1H-核磁気共鳴装置JEOL JNM-FX90Aを用い、元素分析には元素分析装置Perkin-Elmer elemental analyzer 2400を用い、電子吸収スペクトル測定には電子吸収スペクトル分光光度計Hitachi U-4100 spectrophotometerを用いた。
【００７６】
また物性評価に際し、相転移温度および相転移カロリー測定には、示差走査熱量測定計(DSC)  Shimadzu DSC-50と示差熱分析計(TG)  Rigaku Thermo plus TG 8120とを用い、液晶相のテクスチャー観察には、Mettler FP80HT hot stage, Mettler FP90 Central Processorを装備した偏光顕微鏡Nikon ECLIPSE E600 POLを用いた。広角Ｘ線回折実験には、温度コントローラーとCu-Kα線を用いたＸ線回折装置Rigaku Rintを用い、小角Ｘ線回折実験には、マックサイエンス社製CCD/X線小角散乱装置SAXS-CCDを用いた。相転移挙動は、偏光顕微鏡観察、DSC測定、加熱Ｘ線構造解析により確立した。
【００７７】
次に、ディスコティック液晶素子、およびそれを用いた電子デバイスとして太陽電池を試作した。
【００７８】
（実施例５）
スピンコート法により、インジウム錫酸化物（ＩＴＯ）−ガラス基板上に、ポルフィラジン系化合物(１ｄ)で厚さ５０ｎｍのディスコティック液晶膜を付し、ディスコティック液晶素子を作製した。薄膜を顕微鏡で観察したところ、広い面積で均一であったことから、この薄膜は、自発的に均一で完璧なホメオトロピック配向を示していることが確認された。
【００７９】
このディスコティック液晶膜を用いて、図３に示す太陽電池１を試作した。
【００８０】
ガラス基板１０上のＩＴＯ層１１をアノードとし、それに付されたディスコティック液晶膜１２を電子供与体とする。このディスコティック液晶膜１２上に、電子受容体であるフラーレンＣ６０を含有する膜１３を付し、さらにその上にカソードとしてアルミニウム膜１４を付した。アノード１１とカソード１４とを、電気負荷を介して繋いで、太陽電池１を得た。
【００８１】
ガラス基板１０側から光を入射させた。ディスコティック液晶膜１２で光が吸収され励起子が発生する。それが、ディスコティック液晶膜１２へ拡散し、解離する。するとアノード１１とカソード１４とへ電荷移動が起こる。その結果、太陽電池として作用する。
【００８２】
この太陽電池について光照射時および暗中時での性能を評価したところ、０．１２％という極めて高い効率を示していた。このことは、ディスコティック液晶膜が完璧なホメオトロピック配向を示すことに起因していると、推察される。
【産業上の利用可能性】
【００８３】
本発明のディスコティック液晶膜は、室温程度の低温から融点または分解点程度の高温までの広範な温度域で、自発的に完璧なホメオトロピック配向を示している。そのため、電導性や半導性のディスコティック液晶素子の原材として有用である。
【００８４】
このディスコティック液晶素子は、様々な電子デバイスに用いられる。広い面積の屋根や壁へ塗布できる太陽電池、極薄の層で電荷輸送性に優れた有機エレクトロルミネッセンス電荷輸送層や有機レーザー発光用電荷注入層、印刷可能で安価な商品タグ用の半導体や臭いセンサーまたはガスセンサー用の半導体、蒸着によらず広い面積に印刷やスピンコーティングした光メモリーや書込み可能コンパクトディスク（ＣＤ−Ｒ）やフォトケミカル・ホール・バーニング（ＰＨＢ）の光学的記憶媒体、超小型テレビカメラに用いる撮像素子用光伝導性材料として、用いられる。
【図面の簡単な説明】
【００８５】
【図１】本発明を適用するディスコティック液晶と、本発明を適用外の液晶との配向を示す模式図である。
【００８６】
【図２】本発明を適用するディスコティック液晶の完璧なホメオトロピック配向と、本発明を適用外のディスコティック液晶の乱れた配向とを示す模式図である。
【００８７】
【図３】本発明を適用する太陽電池の模式図である。
【符号の説明】
【００８８】
１は太陽電池、１０はガラス基板、１１はＩＴＯ層、１２はディスコティック液晶膜、１３は電子受容体の膜、１４はアルミニウム膜である。
【図１】
2006241124.tif 000015
【図２】
2006241124.tif 000016
【図３】
2006241124.tif 000017